본 발명 에서 크롬 ( Cr ) 의 함량 은 0 . 4 ~ 1 . 1 % 일 수 있 다 . Cr 의 양 이 0 . 4 % 미만 이 면 목표 하 는 인장 강도 를 얻 기 어렵 게 되 며 , 상한 인 1 . 1 % 를 초과 하 면 베 이 나이트 의 변태 속도 가 느려져 높 은 구멍 확장 성 을 얻 기 가 어려워진다 . 따라서 본 발명 에서 Cr 의 함량 은 0 . 4 ~ 1 . 1 % 로 제한 하 는 것 이 바람직 하 다 .